(57)【特許請求の範囲】
【請求項１】
アルカリ不溶性樹脂及び５０〜８０質量％の無機充填剤を含む樹脂組成物のエッチング液において、該エッチング液が、第１成分としての１５〜４５質量％のアルカリ金属水酸化物及び第２成分としての１〜４０質量％のエタノールアミン化合物を含有し、且つ第３成分としての３〜６０質量％のポリオール化合物、２〜２０質量％の多価カルボン酸又は２〜２０質量％のヒドロキシ酸を含有することを特徴とする樹脂組成物のエッチング液。
【請求項２】
第３成分が、３〜６０質量％のポリオール化合物である請求項１に記載の樹脂組成物のエッチング液。
【請求項３】
上記ポリオール化合物の分子量が８０以上２００以下である請求項１又は２に記載の樹脂組成物のエッチング液。
【請求項４】
上記ポリオール化合物が３つ以上のヒドロキシル基を有する請求項１〜３のいずれかに記載の樹脂組成物のエッチング液。
【請求項５】
上記ポリオール化合物が、グリセリンである請求項１〜４のいずれかに記載の樹脂組成物のエッチング液。
【請求項６】
第３成分が、２〜２０質量％の多価カルボン酸である請求項１に記載の樹脂組成物のエッチング液。
【請求項７】
第３成分が、２〜２０質量％のヒドロキシ酸である請求項１に記載の樹脂組成物のエッチング液。
【請求項８】
請求項１〜７のいずれかに記載の樹脂組成物のエッチング液を用いて、アルカリ不溶性樹脂及び５０〜８０質量％の無機充填剤を含む樹脂組成物をエッチング処理する工程を有することを特徴とする樹脂組成物のエッチング方法。
【請求項９】
エッチング処理工程後に、超音波照射する工程をさらに有する請求項８に記載の樹脂組成物のエッチング方法。
【請求項１０】
エッチング処理工程前に、２．５〜７．５質量％の陰イオン界面活性剤を含有する酸性水溶液からなる前処理液で前処理する工程をさらに有する請求項８又は９に記載の樹脂組成物のエッチング方法。
【請求項１１】
エッチング処理工程において、エッチングレジストを使用し、このエッチングレジストが、金属マスク又はドライフィルムレジストである請求項８〜１０のいずれかに記載の樹脂組成物のエッチング方法。
【発明の詳細な説明】
【技術分野】
【０００１】
本発明は、アルカリ不溶性樹脂及び５０〜８０質量％の無機充填剤を含む樹脂組成物のエッチング液及びエッチング方法に関する。
【背景技術】
【０００２】
近年、電子機器の小型化、高性能化に伴って、回路基板において、微細配線形成や熱膨張係数の低下が強く求められている。その中で、絶縁材料の低熱膨張係数化の手段として、絶縁材料を高充填化する、すなわち、絶縁材料における無機充填剤の含有量を高くする方法が知られている。さらに、絶縁材料として、エポキシ樹脂、フェノールノボラック系硬化剤、フェノキシ樹脂、シアネート樹脂等を含み、耐湿性に優れたアルカリ不溶性樹脂の使用が提案されている。これらの無機充填剤及びアルカリ不溶性樹脂を含む絶縁性の樹脂組成物は、耐熱性、誘電特性、機械強度、耐化学薬品性等に優れた物性を有し、回路基板の外層表面に用いられるソルダーレジストや多層ビルドアップ配線板に用いられる層間絶縁材料として広く使用されている。【０００３】
図１は、回路基板上において半田付けする接続パッド３以外を、樹脂組成物層４で覆ったソルダーレジストパターンの概略断面構造図である。図１に示す構造はＳＭＤ（Ｓｏｌｄｅｒ  Ｍａｓｋｅｄ  Ｄｅｆｉｎｅｄ）構造と言われ、樹脂組成物層４の開口部が接続パッド３よりも小さいことを特徴としている。図２に示す構造は、ＮＳＭＤ（Ｎｏｎ  Ｓｏｌｄｅｒ  Ｍａｓｋｅｄ  Ｄｅｆｉｎｅｄ）構造と言われ、樹脂組成物層４の開口部が接続パッド３よりも大きいことを特徴としている。【０００４】
図１における樹脂組成物層４の開口部は、樹脂組成物層の一部を除去することによって形成される。無機充填剤及びアルカリ不溶性樹脂を含む樹脂組成物を含有してなる樹脂組成物層を除去する加工方法としては、ドリル、レーザー、プラズマ、ブラスト等の公知の方法を用いることができる。また、必要に応じてこれらの方法を組み合わせることもできる。中でも、炭酸ガスレーザー、エキシマレーザー、ＵＶレーザー、ＹＡＧレーザー等のレーザーによる加工が最も一般的であり、レーザー光照射によって、樹脂組成物層４の一部を除去し、スルーホール形成用の貫通孔、バイアホール形成用の開口部、接続パッド３形成用の開口部等の貫通孔や非貫通孔を形成することができる（例えば、特許文献１及び２参照）。【０００５】
しかしながら、レーザー光の照射による加工では、例えば、炭酸ガスレーザーを用いた場合、多くのショット数が必要となり、後処理としてクロム酸、過マンガン酸塩等の水溶液からなる酸化剤を用いてデスミア処理を行う必要がある。また、エキシマレーザーを用いた場合、加工に要する時間が非常に長くなる。さらに、ＵＶ−ＹＡＧレーザーの場合、他のレーザー光に比べ、微細加工ができるという点では優位性があるが、樹脂組成物層だけでなく、近隣に存在する金属層も同時に除去してしまうという問題があった。【０００６】
また、レーザー光が樹脂組成物層に照射されると、照射部位において光エネルギーが物体に吸収され、比熱に応じて物体が過度に発熱し、この発熱によって、樹脂の溶解、変形、変質、変色等の欠点が発生する場合があった。また、この発熱に対して、樹脂組成物層中に熱硬化性樹脂を用いることが提案されているが、熱硬化性樹脂を用いると樹脂組成物層にクラックが発生しやすくなる場合があった。【０００７】
レーザー光照射以外の方法として、ウェットブラスト法によって、樹脂組成物層を除去する方法が挙げられる。絶縁性基板上に接続パッドを有する回路基板上に樹脂組成物層を形成したのち、硬化処理を施し、樹脂組成物層上に、ウェットブラスト用マスクを形成するための樹脂層を設けたのち、露光、現像することで、パターン状のウェットブラスト用マスクを形成する。次いで、ウェットブラストを行うことで樹脂組成物層を除去し、開口部を形成し、続いて、ウェットブラスト用マスクを除去している（例えば、特許文献３参照）。【０００８】
しかしながら、ウェットブラストによる加工では、１回のブラスト処理で研磨できる厚みが少なく、複数回のブラスト処理を繰り返す必要がある。そのため、研磨に掛かる時間が非常に長くなるだけでなく、樹脂組成物層が接着している部分が、接続パッド上であったり、絶縁性基板上であったりと、その材質の違いによって、均一な研磨ができなかったり、残渣が出たりと、精度の高い加工を行うことが、極めて困難であった。【０００９】
無機充填剤及びアルカリ不溶性樹脂を含む樹脂組成物を含有してなる樹脂組成物層を除去する加工方法として、エッチング液として４０℃のヒドラジン系薬液を使用した浸漬処理によって行うエッチング方法が開示されている（例えば、特許文献４参照）。しかし、ヒドラジンは毒物であり、人体への影響や環境負荷が大きいため、好ましくない。【００１０】
また、１５〜４５質量％のアルカリ金属水酸化物を含有するエッチング液を使用するエッチング方法が開示されている（例えば、特許文献５参照）。特許文献５では、より好ましい態様として、エタノールアミン化合物をさらに含有するエッチング液も開示されている。【００１１】
特許文献５のエッチング液は、人体への影響や環境負荷は小さいものの、エッチング後の表面に残渣が出る場合があった。また、エッチング後の樹脂組成物層にアンダーカットが見られる場合があった。また、生産性の高いエッチング加工では、面内に幾つものパターンを配し、それぞれのパターンが均一に加工されていることが重要になるが、近年の基板の高密度化により、これまで以上に微細な加工が要望され、その均一性も同時に求められるようになり、十分とは言えない場合があった。【００１２】
また、特許文献５に開示されているエッチング方法に従い、樹脂組成物層のエッチングを行った場合、エッチング液と樹脂組成物層の親和性不足から、樹脂組成物層における開口部の開口径がΦ１００μｍ以下となるような小径開口処理では未エッチング箇所が発生してしまう場合があった。そのため、未エッチング箇所が発生しないエッチング方法が求められていた。
【先行技術文献】
【特許文献】
【００１３】
【特許文献１】特開２００３−１０１２４４号公報
【特許文献２】国際公開第２０１７／３８７１３号パンフレット
【特許文献３】特開２００８−３００６９１号公報
【特許文献４】国際公開第２０１８／８８３４５号パンフレット
【特許文献５】国際公開第２０１８／１８６３６２号パンフレット
【発明の概要】
【発明が解決しようとする課題】
【００１４】
エッチング液を用いてアルカリ不溶性樹脂及び無機充填剤を含む樹脂組成物を除去する加工において、該樹脂組成物を含有してなる樹脂組成物層を残渣無く、安定的に除去することができ、エッチング後の樹脂組成物層にアンダーカットが発生し難く、面内の均一性が高い、樹脂組成物のエッチング液及びエッチング方法を提供することが本発明の課題である。さらに、開口径がΦ１００μｍ以下となるような小径開口処理でも、未エッチング箇所の発生を抑制することができるエッチング方法を提供することが本発明の課題である。
【課題を解決するための手段】
【００１５】
本発明者らは、下記手段によって、上記課題を解決できることを見出した。【００１６】
＜１＞アルカリ不溶性樹脂及び５０〜８０質量％の無機充填剤を含む樹脂組成物のエッチング液において、該エッチング液が、第１成分としての１５〜４５質量％のアルカリ金属水酸化物及び第２成分としての１〜４０質量％のエタノールアミン化合物を含有し、且つ第３成分としての３〜６０質量％のポリオール化合物、２〜２０質量％の多価カルボン酸又は２〜２０質量％のヒドロキシ酸を含有することを特徴とする樹脂組成物のエッチング液。
＜２＞第３成分が、３〜６０質量％のポリオール化合物である＜１＞に記載の樹脂組成物のエッチング液。
＜３＞上記ポリオール化合物の分子量が８０以上２００以下である＜１＞又は＜２＞に記載の樹脂組成物のエッチング液。
＜４＞上記ポリオール化合物が３つ以上のヒドロキシル基を有する＜１＞〜＜３＞のいずれかに記載の樹脂組成物のエッチング液。
＜５＞上記ポリオール化合物が、グリセリンである＜１＞〜＜４＞のいずれかに記載の樹脂組成物のエッチング液。
＜６＞第３成分が、２〜２０質量％の多価カルボン酸である＜１＞に記載の樹脂組成物のエッチング液。
＜７＞第３成分が、２〜２０質量％のヒドロキシ酸である＜１＞に記載の樹脂組成物のエッチング液。
＜８＞＜１＞〜＜７＞のいずれかに記載の樹脂組成物のエッチング液を用いて、アルカリ不溶性樹脂及び５０〜８０質量％の無機充填剤を含む樹脂組成物をエッチング処理する工程を有することを特徴とする樹脂組成物のエッチング方法。
＜９＞エッチング処理工程後に、超音波照射する工程をさらに有する＜８＞に記載の樹脂組成物のエッチング方法。
＜１０＞エッチング処理工程前に、２．５〜７．５質量％の陰イオン界面活性剤を含有する酸性水溶液からなる前処理液で前処理する工程をさらに有する＜８＞又は＜９＞に記載の樹脂組成物のエッチング方法。
＜１１＞エッチング処理工程において、エッチングレジストを使用し、このエッチングレジストが、金属マスク又はドライフィルムレジストである＜８＞〜＜１０＞のいずれかに記載の樹脂組成物のエッチング方法。
【発明の効果】
【００１７】
本発明によれば、エッチング液を用いてアルカリ不溶性樹脂及び無機充填剤を含む樹脂組成物を除去する加工において、該樹脂組成物を含有してなる樹脂組成物層を残渣無く、安定的に除去することができ、エッチング後の樹脂組成物層にアンダーカットが発生し難く、面内の均一性が高い、樹脂組成物のエッチング液及びエッチング方法を提供することができる。さらに、開口径がΦ１００μｍ以下となるような小径開口処理でも、未エッチング箇所の発生を抑制することができるエッチング方法を提供することができる。
【図面の簡単な説明】
【００１８】
【図１】ソルダーレジストパターンの概略断面構造図である。
【図２】ソルダーレジストパターンの概略断面構造図である。
【図３】本発明のエッチング方法によって樹脂組成物層４をエッチングする工程の一例を示した断面工程図である。
【発明を実施するための形態】
【００１９】
以下に、本発明を実施するための形態について説明する。なお、本明細書において、「樹脂組成物のエッチング液」を「エッチング液」と略記する場合があり、「樹脂組成物のエッチング方法」を「エッチング方法」と略記する場合がある。
【００２０】
本発明のエッチング方法は、本発明のエッチング液を用いて、アルカリ不溶性樹脂及び５０〜８０質量％の無機充填剤を含む樹脂組成物をエッチング処理する工程を有することを特徴とする。
【００２１】
本発明のエッチング液は、第１成分としての１５〜４５質量％のアルカリ金属水酸化物を含有する。アルカリ不溶性樹脂はアルカリ水溶液に溶解しない性質を有するため、本来アルカリ水溶液によって除去することはできない。しかし、本発明のエッチング液を使用することによって、アルカリ不溶性樹脂を含む樹脂組成物を除去することができる。これは、高充填化された樹脂組成物中の無機充填剤、すなわち、樹脂組成物中に５０〜８０質量％という高い含有量で充填された無機充填剤が、高濃度のアルカリ金属水酸化物を含む水溶液によって溶解分散除去されるためである。
【００２２】
アルカリ金属水酸化物の含有量が１５質量％以上である場合、無機充填剤の溶解性に優れ、アルカリ金属水酸化物の含有量が４５質量％以下である場合、アルカリ金属水酸化物の析出が起こり難いことから、液の経時安定性に優れる。アルカリ金属水酸化物の含有量は、より好ましくは２０〜４５質量％である。
【００２３】
上記アルカリ金属水酸化物としては、水酸化カリウム、水酸化ナトリウム及び水酸化リチウムの群から選ばれる少なくとも１種の化合物が好適に用いられる。アルカリ金属水酸化物として、これらの中の１種類を単独で使用してもよいし、２種類以上を組み合わせて使用してもよい。
【００２４】
本発明のエッチング液は、第２成分としての１〜４０質量％のエタノールアミン化合物を含有する。エッチング液がエタノールアミン化合物を含有することで、エタノールアミン化合物が樹脂組成物中に浸透し、樹脂組成物を膨潤させ、無機充填剤の溶解を均一に行うことができる。エタノールアミン化合物の含有量が１質量％以上である場合、アルカリ不溶性樹脂の膨潤性に優れ、４０質量％以下である場合、水に対する相溶性が高くなり、相分離が起こり難くなり、経時安定性に優れる。エタノールアミン化合物の含有量は、より好ましくは３〜３５質量％である。
【００２５】
上記エタノールアミン化合物としては、第一級アミン、第二級アミン、第三級アミン等どのような種類でもよく、１種類単独で使用してもよいし、２種類以上を組み合わせて使用してもよい。代表的なアミン化合物の一例としては、第一級アミンである２−アミノエタノール；第一級アミンと第二級アミンの混合体（すなわち、一分子内に第一級アミノ基と第二級アミノ基とを有する化合物）である２−（２−アミノエチルアミノ）エタノール；第二級アミンである２−（メチルアミノ）エタノールや２−（エチルアミノ）エタノール；第三級アミンである２，２’−メチルイミノジエタノールやＮ，Ｎ−ジメチルアミノエタノール等が挙げられる。中でも、２−（メチルアミノ）エタノール及び２−（２−アミノエチルアミノ）エタノールがより好ましい。
【００２６】
本発明のエッチング液は、第３成分としての３〜６０質量％のポリオール化合物、２〜２０質量％の多価カルボン酸又は２〜２０質量％のヒドロキシ酸を含有する。本発明のエッチング液が、ポリオール化合物、多価カルボン酸又はヒドロキシ酸を含有することによって、アルカリ不溶性樹脂と溶解した無機充填剤とを同時に分散除去することができる。
【００２７】
この効果のメカニズムについては推測の域を出ないが、上述した本エッチング液の溶解分散除去メカニズムに関連していると考えている。樹脂組成物を安定してエッチング除去するためには、樹脂組成物中に高充填化された無機充填剤の一部又は全部を、高濃度のアルカリ金属水酸化物を含有するエッチング液で溶解し、樹脂組成物としての被膜形状を保てなくなった段階で、アルカリ不溶性樹脂と溶解した無機充填剤とを同時に除去することが必要である。どちらか一方だけの除去が進むと、もう一方の成分が、残渣となって、エッチング後の表面に残ってしまう。エッチング液がポリオール化合物、多価カルボン酸又はヒドロキシ酸を含有することによって、被膜形状を保てなくなった成分をまとめる機能があり、同時に除去する性能を向上させていると考えられる。この効果により、残渣が残らない処理時間のマージンが増え、アルカリ不溶性樹脂と多くの無機充填剤とを含有する樹脂組成物を安定的に除去できると考えられる。
【００２８】
本発明のエッチング液に使用されるポリオール化合物の含有量が３質量％未満であると、まとめて分散させる性能が不十分になり、６０質量％を超えると、まとまり過ぎて、除去性が不十分となる。ポリオール化合物の含有量は、より好ましくは１０〜４０質量％である。
【００２９】
本発明のエッチング液に使用されるポリオール化合物には、好ましい分子量の範囲が存在し、８０以上２００以下が好ましい。また、ポリオール化合物としては、３つ以上のヒドロキシル基を有する化合物が好ましい。具体的な一例としては、グリセリン、ペンタエリスリトール、ソルビトール、キシリトール、ボレミトール、ジエチレングリコール、エチレングリコール等が挙げられる。この中でも、グリセリンが特に好ましい。また、ポリオール化合物として、１種類を単独で使用しても良いし、２種類以上を組み合わせて使用しても良い。
【００３０】
本発明のエッチング液に使用される多価カルボン酸の含有量が２質量％未満であると、まとめて分散させる性能が不十分になり、２０質量％を超えるとまとまり過ぎて、除去性が不十分となる。多価カルボン酸の含有量は、より好ましくは３〜１５質量％である。本発明のエッチング液に使用される多価カルボン酸には、多価カルボン酸の塩も含まれる。
【００３１】
本発明のエッチング液に使用される多価カルボン酸としては、シュウ酸、マロン酸、コハク酸、グルタル酸、マレイン酸、ニトリロ３酢酸（ＮＴＡ）、エチレンジアミン４酢酸（ＥＤＴＡ）、Ｌ−アスパラギン酸−Ｎ，Ｎ−２酢酸（ＡＤＳＡ）、ジエチレントリアミン５酢酸（ＤＴＰＡ）及びこれらの塩が例示される。これらの多価カルボン酸の中でもマロン酸、マレイン酸、エチレンジアミン４酢酸（ＥＤＴＡ）、ジエチレントリアミン５酢酸（ＤＴＰＡ）及びこれらの塩がアルカリ不溶性樹脂及び無機充填剤を含む樹脂組成物を除去する加工において、該樹脂組成物を含有してなる樹脂組成物層を残渣無く、安定的に除去するためにより好ましく、マロン酸及びエチレンジアミン４酢酸（ＥＤＴＡ）とこれらの塩がさらに好ましく、特にエチレンジアミン４酢酸（ＥＤＴＡ）とその塩が好ましい。また、多価カルボン酸として、１種類を単独で使用しても良いし、２種類以上を組み合わせて使用しても良い。
【００３２】
本発明のエッチング液に使用されるヒドロキシ酸の含有量が２質量％未満であると、まとめて分散させる性能が不十分になり、２０質量％を超えるとまとまり過ぎて、除去性が不十分となる。ヒドロキシ酸の含有量は、より好ましくは３〜１５質量％である。本発明のエッチング液に使用されるヒドロキシ酸には、ヒドロキシ酸の塩も含まれる。また、ヒドロキシ酸の塩は水和物であってもよい。
【００３３】
本発明のエッチング液に使用されるヒドロキシ酸としては、グリコール酸、乳酸、タルトロン酸、グリセリン酸、ロイシン酸、リンゴ酸、酒石酸、グルコン酸、クエン酸、イソクエン酸、メバロン酸、パントイン酸、ヒドロキシエチルイミノ二酢酸、ヒドロキシイミノジコハク酸、キナ酸、サリチル酸、４−ヒドロキシフタル酸、４−ヒドロキシイソフタル酸、クレオソート酸（ホモサリチル酸、ヒドロキシ（メチル）安息香酸）、バニリン酸、シリング酸、ヒドロキシペンタン酸、ヒドロキシヘキサン酸、レソルシル酸、プロトカテク酸、ゲンチジン酸、オルセリン酸、没食子酸、マンデル酸、アトロラクチン酸、メリロト酸、フロレト酸、クマル酸、ウンベル酸、コーヒー酸等、及びこれらの塩が例示される。これらのヒドロキシ酸の中でもリンゴ酸、酒石酸、没食子酸、４−ヒドロキシイソフタル酸及びこれらの塩がアルカリ不溶性樹脂及び無機充填剤を含む樹脂組成物を除去する加工において、該樹脂組成物を含有してなる樹脂組成物層を残渣無く、安定的に除去するためにより好ましく、酒石酸及び４−ヒドロキシフタル酸とこれらの塩がさらに好ましく、特に酒石酸とその塩が好ましい。また、ヒドロキシ酸として、１種類を単独で使用しても良いし、２種類以上を組み合わせて使用しても良い。
【００３４】
本発明のエッチング液には、必要に応じてカップリング剤、レベリング剤、着色剤、界面活性剤、消泡剤、有機溶媒等を適宜添加することもできる。有機溶媒としては、アセトン、メチルエチルケトン、シクロヘキサノン等のケトン類；酢酸エチル、酢酸ブチル、セロソルブアセテート、プロピレングリコールモノメチルエーテルアセテート、カルビトールアセテート等の酢酸エステル類；セロソルブ、ブチルカルビトール等のカルビトール類；トルエン、キシレン等の芳香族炭化水素類；ジメチルホルムアミド、ジメチルアセトアミド、Ｎ−メチルピロリドン等のアミド系溶媒等が挙げられる。
【００３５】
本発明のエッチング液は、アルカリ水溶液であることが好ましい。本発明のエッチング液に使用される水としては、水道水、工業用水、純水等を用いることができる。このうち純水を使用することが好ましく、一般的に工業用に用いられる純水を使用することができる。
【００３６】
本発明のエッチング液は、アルカリ不溶性樹脂及び無機充填剤を含む樹脂組成物のエッチング液である。該樹脂組成物における無機充填剤の含有量は、樹脂組成物中の不揮発分１００質量％に対して５０〜８０質量％である。無機充填剤の含有量が５０質量％未満の場合、樹脂組成物全体に対して、エッチング液によって溶解されるサイトとしての無機充填剤が少なすぎるため、エッチングが進行しない。無機充填剤の含有量が８０質量％を超えると、樹脂組成物の流動性の低下により、可撓性が低下する傾向があり、実用性に劣る。
【００３７】
本発明において、無機充填剤としては、例えば、シリカ、ガラス、クレー、雲母等のケイ酸塩；アルミナ、酸化マグネシウム、酸化チタン、シリカ等の酸化物；炭酸マグネシウム、炭酸カルシウム等の炭酸塩；水酸化アルミニウム、水酸化マグネシウム、水酸化カルシウム等の水酸化物；硫酸バリウム、硫酸カルシウム等の硫酸塩等が挙げられる。また、無機充填剤としては、さらにホウ酸アルミニウム、窒化アルミニウム、窒化ホウ素、チタン酸ストロンチウム、チタン酸バリウム等が挙げられる。これらの中で、シリカ、ガラス、クレー及び水酸化アルミニウムからなる群から選ばれる少なくとも１種の化合物は、アルカリ金属水酸化物を含有する水溶液に溶解することから、より好ましく用いられる。シリカは低熱膨張性に優れる点でさらに好ましく、球状溶融シリカが特に好ましい。無機充填剤として、これらの中の１種類を単独で使用してもよいし、２種類以上を組み合わせて使用してもよい。
【００３８】
本発明におけるアルカリ不溶性樹脂について説明する。アルカリ不溶性樹脂は、アルカリ水溶液に対して溶解されないという性質以外は、特に限定されない。具体的には、アルカリ水溶液に対して溶解するために必要なカルボキシル基含有樹脂等の含有量が非常に少ない樹脂であり、樹脂中の遊離カルボキシル基の含有量の指標となる酸価（ＪＩＳ  Ｋ２５０１：２００３）が４０ｍｇＫＯＨ／ｇ未満であることが好ましい。より具体的には、アルカリ不溶性樹脂は、例えば、エポキシ樹脂とエポキシ樹脂を硬化させる熱硬化剤とを含む樹脂である。アルカリ水溶液としては、アルカリ金属ケイ酸塩、アルカリ金属水酸化物、アルカリ金属リン酸塩、アルカリ金属炭酸塩、アンモニウムリン酸塩、アンモニウム炭酸塩等の無機アルカリ性化合物を含有する水溶液、モノエタノールアミン、ジエタノールアミン、トリエタノールアミン、メチルアミン、ジメチルアミン、トリメチルアミン、エチルアミン、ジエチルアミン、トリエチルアミン、シクロヘキシルアミン、テトラメチルアンモニウムヒドロキシド（ＴＭＡＨ）、テトラエチルアンモニウムヒドロキシド、トリメチル−２−ヒドロキシエチルアンモニウムヒドロキサイド（コリン）等の有機アルカリ性化合物を含有する水溶液が挙げられる。
【００３９】
エポキシ樹脂としては、例えば、ビスフェノールＡ型エポキシ樹脂、ビスフェノールＦ型エポキシ樹脂、ビスフェノールＳ型エポキシ樹脂等のビスフェノール型エポキシ樹脂；フェノールノボラック型エポキシ樹脂、クレゾールノボラック型エポキシ樹脂等のノボラック型エポキシ樹脂等が挙げられる。また、エポキシ樹脂としては、さらにビフェニル型エポキシ樹脂、ナフタレン型エポキシ樹脂、アントラセン型エポキシ樹脂、フェノキシ型エポキシ樹脂、フルオレン型エポキシ樹脂等が挙げられる。エポキシ樹脂として、これらの中の１種類を単独で使用してもよいし、２種類以上を組み合わせて使用してもよい。
【００４０】
熱硬化剤としては、エポキシ樹脂を硬化する機能を有するものであれば特に限定されないが、好ましいものとしては、フェノール系硬化剤、ナフトール系硬化剤、活性エステル系硬化剤、ベンゾオキサジン系硬化剤、シアネートエステル樹脂等が挙げられる。熱硬化剤として、これらの中の１種類を単独で使用してもよいし、２種類以上を組み合わせて使用してもよい。
【００４１】
上記硬化剤に加え、さらに硬化促進剤を含有することができる。硬化促進剤としては、例えば、有機ホスフィン化合物、有機ホスホニウム塩化合物、イミダゾール化合物、アミンアダクト化合物、第三級アミン化合物等が挙げられる。硬化促進剤として、これらの中の１種類を単独で使用してもよいし、２種類以上を組み合わせて使用してもよい。なお、熱硬化剤としてシアネートエステル樹脂を使用する場合には、硬化時間を短縮する目的で、硬化触媒として用いられている有機金属化合物を添加してもよい。有機金属化合物としては、有機銅化合物、有機亜鉛化合物、有機コバルト化合物等が挙げられる。
【００４２】
アルカリ不溶性樹脂及び無機充填剤を含む樹脂組成物は、熱硬化によって、絶縁樹脂組成物層を形成することができるが、本発明のエッチング方法におけるエッチングは、Ａステージ（硬化反応の開始前）又はＢステージ（硬化反応の中間段階）の状態において進行する。Ａステージ又はＢステージにおいても、アルカリ不溶性樹脂は本発明のエッチング液に溶解することはないが、無機充填剤が本発明のエッチング液によって一部又は全部溶解することによって、樹脂組成物の分散除去が進行する。Ｃステージとなり、樹脂が完全に硬化した状態では、本発明のエッチング液が樹脂組成物層を膨潤させること及び樹脂組成物層に浸透して行くことが困難となり、均一なエッチングが困難になる。
【００４３】
ＡステージからＢステージへの熱硬化条件としては、好ましくは、１００〜１６０℃で１０〜６０分であり、より好ましくは、１００〜１３０℃で１０〜６０分であるが、これに限定されるものではない。１６０℃を超える高温で加熱すると、さらに熱硬化が進行し、本発明のエッチング液を用いたエッチング処理が困難になる。
【００４４】
以下に、本発明のエッチング方法について説明する。図３は、本発明のエッチング方法によって樹脂組成物層４をエッチングする工程の一例を示した断面工程図である。このエッチング方法では、回路基板上にある半田接続パッド３の一部又は全部が樹脂組成物層４から露出したソルダーレジストパターンを形成することができる。
【００４５】
工程（Ｉ）では、絶縁層２と銅箔３’とからなる銅張積層板１’の表面にある銅箔３’をエッチングによりパターニングすることによって導体パターンＡを形成し、半田接続パッド３を有する回路基板１を形成する。
【００４６】
工程（ＩＩ）では、回路基板１の表面において、全面を覆うように銅箔６付きの樹脂組成物層４を形成する。
【００４７】
工程（ＩＩＩ）では、樹脂組成物層４上の銅箔６をエッチングによりパターニングし、エッチングレジスト５として金属マスクを形成する。
【００４８】
工程（ＩＶ）では、エッチングレジスト５（金属マスク）を介し、樹脂組成物層用のエッチング液によって、半田接続パッド３の一部又は全部が露出するまで、樹脂組成物層４をエッチングする。
【００４９】
工程（Ｖ）では、エッチングレジスト５（金属マスク）をエッチングにより除去し、半田接続パッド３の一部又は全部が樹脂組成物層４から露出したソルダーレジストパターンを形成する。
【００５０】
本発明のエッチング方法において、エッチング液の温度は、好ましくは６０〜９０℃である。樹脂組成物の種類、樹脂組成物を含有してなる樹脂組成物層の厚み、樹脂組成物を除去する加工によって得られるパターンの形状等によって、最適温度が異なるが、エッチング液の温度は、より好ましくは６０〜８５℃であり、さらに好ましくは７０〜８５℃である。
【００５１】
本発明のエッチング液を用いた樹脂組成物のエッチング処理では、高充填化された無機充填剤の一部又は全部が、樹脂組成物の表層から徐々に溶解すると共に、アルカリ不溶性樹脂と共に分散することによって、樹脂組成物の除去が進行する。
【００５２】
本発明のエッチング方法において、樹脂組成物をエッチングする処理には、浸漬処理、パドル処理、スプレー処理、ブラッシング、スクレーピング等の方法を用いることができる。この中でも、浸漬処理が好ましい。
【００５３】
本発明のエッチング方法において、樹脂組成物をエッチング処理によって除去した後、樹脂組成物の表面に残存付着するエッチング液を水洗処理によって洗浄する。水洗処理の方法としては、拡散速度と液供給の均一性の点からスプレー方式が好ましい。水洗水としては、水道水、工業用水、純水等を用いることができる。このうち純水を使用することが好ましい。純水は、一般的に工業用に用いられるものを使用することができる。また、水洗水の温度は、エッチング液の温度以下であり、且つ好ましくはその温度差が４０〜５０℃である。
【００５４】
本発明のエッチング方法において、上記エッチング液を用いたエッチング処理工程の後に、超音波照射する工程を有することが好ましい。超音波照射する工程は、エッチング処理工程の直後の水洗工程中に行ってもよいし、エッチング処理工程の後、水洗工程を経て、乾燥工程の後に実施する、エッチングレジスト５を除去する工程中に超音波照射工程を行ってもよい。また、エッチングレジスト５を除去した後の水洗工程で、超音波照射を行っても効果的に作用する。ただし、エッチング処理の際に超音波照射を行っても、所望の効果が得られない。上述した工程（Ｉ）から（Ｖ）の中で、本発明のエッチング方法は、（ＩＩＩ）から（Ｖ）が終了し、次の工程までを指す。そして、本発明に係わる超音波照射する工程は、（ＩＶ）のエッチング液によるエッチング処理が終わってから、（Ｖ）が終了して次の工程が始まるまでの間に、湿式で超音波照射する工程を指す。
【００５５】
エッチング処理の際に超音波照射を行っても、所望の効果が得られない原因については、本発明のエッチング方法の溶解分散除去メカニズムに関連していると考えている。本発明のエッチングメカニズムは、エッチング液に不溶な樹脂組成物中に高充填化された無機充填剤の一部又は全部を、高濃度のアルカリ金属水酸化物を含有するエッチング液中で溶解し、樹脂組成物としての被膜形状を保てない状態を形成し、その後の工程で、被膜形成できなくなった部分を除去するエッチング方法となっている。そのために、エッチング液中での超音波照射では、エッチング後の形状の乱れや、面内の均一性が保てなくなり、所望の効果が得られない原因となると考えている。
【００５６】
超音波照射をする際の条件については、アルカリ不溶性樹脂及び５０〜８０質量％の無機充填剤を含む樹脂組成物の組成や硬化状態、エッチング液の組成等によって異なるが、１５ｋＨｚ以上の周波数が好ましく、５０ｋＨｚ以上がより好ましい。超音波を照射する際の液温は、７０℃以下が好ましく、６０℃以下がより好ましい。
【００５７】
本発明のエッチング方法において、２．５〜７．５質量％の陰イオン界面活性剤を含有する酸性水溶液からなる前処理液で前処理した後に、本発明のエッチング液を用いてエッチング処理することが好ましい。すなわち、本発明のエッチング方法は、エッチング処理工程前に、樹脂組成物を２．５〜７．５質量％の陰イオン界面活性剤を含有する酸性水溶液からなる前処理液で前処理する工程を有することが好ましい。
【００５８】
本発明に係る前処理液は、２．５〜７．５質量％の陰イオン界面活性剤を含有する酸性水溶液である。本発明に係る前処理液が含有する陰イオン界面活性剤としては、ラウリル硫酸塩、ポリオキシエチレンラウリルエーテル硫酸塩、ポリオキシエチレンアルキルエーテル硫酸塩、ポリオキシアルキレンアルケニルエーテル硫酸塩、アルキルベンゼンスルホン酸塩、ドデシルベンゼンスルホン酸塩、アルキルナフタレンスルホン酸塩、ジアルキルスルホコハク酸塩、アルキルジフェニルエーテルジスルホン酸塩、アルカンスルホン酸塩、アルケニルコハク酸塩等が挙げられる。これらの陰イオン界面活性剤の中でもポリオキシエチレンラウリルエーテル硫酸塩、ポリオキシエチレンアルキルエーテル硫酸塩、アルキルナフタレンスルホン酸塩が、樹脂組成物層における開口部の開口径がΦ１００μｍ以下となるような小径開口処理でも、未エッチング箇所の発生を抑制するために好ましく、特にアルキルナフタレンスルホン酸塩が好ましい。対イオンとしては、アルカリ金属イオン類、アルカノールアミン塩イオンが好ましい。また、これらの陰イオン界面活性剤は１種類を単独で使用しても良いし、２種類以上を組み合わせて使用しても良い。
【００５９】
樹脂組成物層における開口部の開口径がΦ１００μｍ以下となるような小径開口処理でも、未エッチング箇所の発生を抑制するためには、上記前処理液が含有する陰イオン界面活性剤の含有量は２．５質量％以上であることが好ましく、３質量％以上であることがより好ましい。また、得られる効果が増大せず、不経済であり、前処理後の水洗に時間が掛かる上、水洗が不十分な場合には陰イオン界面活性剤の凝集によって、未エッチング箇所の発生につながる恐れがある等の観点から、７．５質量％以下であることが好ましく、６質量％以下であることがより好ましい。
【００６０】
本発明に係る前処理液は酸性であり、樹脂組成物層における開口部の開口径がΦ１００μｍ以下となるような小径開口処理でも、未エッチング箇所の発生を抑制する観点から、ｐＨは６以下であることが好ましい。また、得られる効果が増大せず、不経済であり、ｐＨ調整剤の混合に時間が掛かる等の観点から、ｐＨは１以上であることが好ましい。ｐＨ調整剤としては、塩酸、硫酸、硝酸、リン酸、酢酸、水酸化物塩、炭酸塩等を使用することができる。さらに、本発明に係る前処理液は、消泡剤、抑泡剤、増粘剤、防腐剤等の公知の添加剤を含有していてもよい。
【００６１】
本発明に係る前処理液に使用される水としては、水道水、工業用水、純水等を用いることができる。このうち純水を使用することが好ましい。本発明では、一般的に工業用に用いられる純水を使用することができる。
【００６２】
本発明において、前処理時間は特に限定されないが、樹脂組成物層における開口部の開口径がΦ１００μｍ以下となるような小径開口処理でも、未エッチング箇所の発生を抑制するために、１分以上であることが好ましく、３分以上であることがより好ましい。前処理時間は１０分以下であることが好ましい。本発明に係る前処理液の温度は特に限定されないが、樹脂組成物層における開口部の開口径がΦ１００μｍ以下となるような小径開口処理でも、未エッチング箇所の発生を抑制するために、１０℃以上であることが好ましく、３０℃以上であることがより好ましい。前処理液の温度は７０℃以下であることが好ましい。
【００６３】
工程（ＩＩＩ）の後、工程（ＩＶ）では、前処理液を樹脂組成物層４とエッチングレジスト５に接触させることで、エッチング液と樹脂組成物層４の親和性を向上させた後、エッチングレジスト５を介し、本発明のエッチング液によって、半田接続パッド３の一部又は全部が露出するまで、樹脂組成物層４をエッチングする。
【００６４】
前処理液を樹脂組成物層４とエッチングレジスト５に接触させた後、樹脂組成物層４の表面に付着する前処理液を水洗処理によって洗浄することが好ましい。水洗処理の方法としては、拡散速度と液供給の均一性の点からスプレー方式が好ましい。水洗水としては、水道水、工業用水、純水等を用いることができる。このうち純水を使用することが好ましい。純水は、一般的に工業用に用いられるものを使用することができる。また、水洗水の温度は、１０〜３０℃が好ましい。
【００６５】
エッチング処理工程において、エッチングレジスト５を使用する場合、エッチングレジスト５としては、上述した金属マスクの他に、ドライフィルムレジストパターンを使用することができる。
【００６６】
本発明に係わるドライフィルムレジストは、少なくとも光架橋性樹脂組成物を含有し、ポリエステル等のキャリアフィルム上に光架橋性樹脂を塗設して光架橋性樹脂層とし、場合によってはポリエチレン等の保護フィルムで光架橋性樹脂層上を被覆した構成となっている。光架橋性樹脂層は、例えば、カルボキシル基を含むバインダーポリマー、分子内に少なくとも１個の重合可能なエチレン性不飽和基を有する光重合性化合物、光重合開始剤、溶剤、その他添加剤を含有する。それらの配合比率は、感度、解像度、架橋度等の要求される性質のバランスによって決定される。光架橋性樹脂組成物の例は「フォトポリマーハンドブック」（フォトポリマー懇話会編、１９８９年刊行、（株）工業調査会刊）や「フォトポリマー・テクノロジー」（山本亜夫、永松元太郎編、１９８８年刊行、日刊工業新聞社刊）等に記載されており、所望の光架橋性樹脂組成物を使用することができる。光架橋性樹脂層の厚みは、１５〜１００μｍであることが好ましく、２０〜５０μｍであることがより好ましい。
【００６７】
本発明に係わるドライフィルムレジストの露光方法としては、キセノンランプ、高圧水銀灯、低圧水銀灯、超高圧水銀灯、ＵＶ蛍光灯を光源とした反射画像露光、フォトマスクを用いた片面、両面密着露光や、プロキシミティ方式、プロジェクション方式やレーザー走査露光が挙げられる。走査露光を行う場合には、Ｈｅ−Ｎｅレーザー、Ｈｅ−Ｃｄレーザー、アルゴンレーザー、クリプトンイオンレーザー、ルビーレーザー、ＹＡＧレーザー、窒素レーザー、色素レーザー、エキシマレーザー等のレーザー光源を発光波長に応じてＳＨＧ波長変換して走査露光する、あるいは液晶シャッター、マイクロミラーアレイシャッターを利用した走査露光によって露光することができる。
【００６８】
本発明に係わるドライフィルムレジストの現像方法としては、使用する光架橋性樹脂層に見合った現像液を用い、基板の上下方向から基板表面に向かってスプレーして、不要なドライフィルムレジスト（未露光部）を除去し、ドライフィルムレジストパターンからなるエッチングレジスト５を形成する。現像液としては、一般的には、１〜３質量％の炭酸ナトリウム水溶液が使用され、より好ましくは１質量％の炭酸ナトリウム水溶液が使用される。
【００６９】
エッチングレジスト５として使用したドライフィルムレジストパターンの剥離方法としては、使用する光架橋性樹脂層に見合った剥離液を用い、基板の上下方向から基板表面に向かってスプレーして、ドライフィルムレジストパターンを除去する。剥離液としては、一般的には、２〜４質量％の水酸化ナトリウム水溶液が使用され、より好ましくは３質量％の水酸化ナトリウム水溶液が使用される。
【実施例】
【００７０】
以下、実施例によって本発明をさらに詳しく説明するが、本発明はこの実施例に限定されるものではない。【００７１】
（実施例１−１〜１−１５、１−１７、比較例１−２〜１−７）
無機充填剤として、球状溶融シリカ７８質量％、エポキシ樹脂として、ビフェニルアラルキル型エポキシ樹脂１０質量％、熱硬化剤として、フェノールノボラック型シアネート樹脂１０質量％、硬化促進剤として、トリフェニルホスフィン１質量％、その他、カップリング剤、レベリング剤を加え、全量を１００質量％としたものに、メチルエチルケトンとシクロヘキサノンを媒体として混合し、液状樹脂組成物を得た。【００７２】
次に、ポリエチレンテレフタレートフィルム（厚み３８μｍ）上に液状樹脂組成物を塗布した後、１００℃で５分間乾燥して媒体を除去した。これによって、膜厚２０μｍで、アルカリ不溶性樹脂及び無機充填剤を含む樹脂組成物からなる、Ａステージの樹脂組成物層を形成した。【００７３】
続いて、厚み３μｍの銅箔６と剥離層とキャリア箔とがこの順に積層された剥離可能な金属箔を準備し、銅箔６と上記樹脂組成物層４が接触するように両者を熱圧着させた後、剥離層及びキャリア箔を剥離して、銅箔６付き樹脂組成物層４を得た。【００７４】
エポキシ樹脂ガラス布基材銅張積層板１’（面積１７０ｍｍ×２５５ｍｍ、銅箔厚み１２μｍ、基材厚み０．１ｍｍ）の一方の表面にある銅箔３’をエッチングによりパターニングし、導体パターンＡが形成されたエポキシ樹脂ガラス布基材（回路基板１）を得た。次に、銅箔６付き樹脂組成物層４からポリエチレンテレフタレートフィルムを剥離し、導体パターンＡが形成されたエポキシ樹脂ガラス布基材上に、真空加熱圧着式ラミネーターを使って、温度１００℃、圧力１．０ＭＰａで真空熱圧着した後、１３０℃で４５分間加熱し、Ｂステージの樹脂組成物層４を形成した。【００７５】
続いて、樹脂組成物層４上の銅箔６をエッチングによりパターニングし、銅箔の所定の領域に開口部を形成し、エッチングレジスト５（金属マスク）付きの樹脂組成物層４を準備した。【００７６】
次に、エッチングレジスト５を介して、表１又は表２に記載したエッチング液によって、樹脂組成物層４に対して８０℃で浸漬処理にてエッチング処理を行った。エッチング処理後、樹脂組成物層４の表面に残存付着したエッチング液を純水によるスプレー処理によって洗浄した。【００７７】
エッチング液処理時間について、図３（ＩＩＩ）及び（Ｖ）に記載されているエッチングレジスト５の開口長さａと樹脂組成物層４の膜厚ｂと樹脂組成物層４の開口部の底部長さｃとにおいて、ａ＋２ｂ＝ｃとなる処理時間を「標準処理時間」とした。具体的には、エッチングレジスト５の開口長さａが２７０μｍで、樹脂組成物層４の膜厚ｂが２０μｍであるため、樹脂組成物層４の開口部の底部長さｃが３１０μｍ±５μｍとなる処理時間を「標準処理時間」とし、表１及び表２に示す。【００７８】
エッチングレジスト５の開口部において、樹脂組成物層４の除去が確実にできているかを「樹脂残りの有無」で評価した。また、樹脂組成物層４が安定的に除去できるかを、図３（Ｖ）記載の評価部分７の残渣を評価し、「処理マージン」とした。さらに、樹脂組成物層４の開口形状における変形の評価として「アンダーカットの有無」を評価した。結果を表１及び表２に示す。各評価の基準を下記に示す。【００７９】
（樹脂残りの有無）
○：樹脂組成物が残っていない。
△：極微量の樹脂組成物が残っているが、プラズマ洗浄処理等の後処理で容易に除去できるレベル。
×：多くの樹脂組成物が残り、後処理で除去されないレベル。【００８０】
（処理マージン）
○：エッチング処理時間が「標準処理時間±３０％」でも、エッチング後の表面に樹脂組成物が残っていない。
△：エッチング処理時間が「標準処理時間±３０％」でも、エッチング後の表面に極微量の樹脂組成物が残っているが、プラズマ洗浄処理等の後処理で容易に除去できるレベルである。
×：エッチング処理時間が「標準処理時間±３０％」で、エッチング後の表面に多くの樹脂組成物が残り、後処理で除去されないレベル。【００８１】
（アンダーカットの有無）
〇：樹脂組成物層にアンダーカットが見られない。
△：樹脂組成物層の底面に小さなアンダーカットが見られる。
×：樹脂組成物層の底面に実用上問題となる大きなアンダーカットが見られる。【００８２】
（実施例１−１６）
球状溶融シリカの含有量を５５質量％とし、ビフェニルアラルキル型エポキシ樹脂の含有量を３３質量％とした以外は、実施例１−３と同様の方法により、エッチング処理を行った。結果を表２に示す。【００８３】
（比較例１−１）
球状溶融シリカの含有量を４５質量％とし、ビフェニルアラルキル型エポキシ樹脂の含有量を４３質量％とした以外は、実施例１−３と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表２に示す。【００８４】
（比較例１−８）
実施例１−１と同様の方法により得られたエッチングレジスト５付きの樹脂組成物層４をウェットブラストによりエッチング処理し、その後、エッチングレジスト５を除去した。これを光学顕微鏡で観察した結果、樹脂組成物層４のエッチング量にばらつきがあり、エポキシ樹脂ガラス布基材上に樹脂組成物が残っている箇所があった。また、表面の一部又は全部が露出された導体パターンにはブラスト処理によって付けられた傷が多数確認された。【００８５】
【表１】
0006674075.tif 000002
【００８６】
【表２】
0006674075.tif 000003
【００８７】
表１及び表２の結果から判るように、本発明のエッチング液は、比較例と比べて、アンダーカットの発生が少なく、また、樹脂組成物の残渣が少なく、アルカリ不溶性樹脂及び無機充填剤を含む樹脂組成物を安定的に除去することができる。【００８８】
（実施例２−１〜２−１２、２−１４、比較例２−２〜２−８）
表３又は表４に記載したエッチング液を使用した以外は、実施例１−１と同様の方法により、エッチング処理を行った。結果を表３及び表４に示す。【００８９】
（実施例２−１３）
球状溶融シリカの含有量を５５質量％とし、ビフェニルアラルキル型エポキシ樹脂の含有量を３３質量％とした以外は、実施例２−３と同様の方法により、エッチング処理を行った。結果を表４に示す。【００９０】
（比較例２−１）
球状溶融シリカの含有量を４５質量％とし、ビフェニルアラルキル型エポキシ樹脂の含有量を４３質量％とし、エッチング時間を３０分まで延長した以外は、実施例２−３と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表４に示す。【００９１】
【表３】
0006674075.tif 000004
【００９２】
【表４】
0006674075.tif 000005
【００９３】
表３及び表４の結果から判るように、本発明のエッチング液は、比較例と比べて、アンダーカットの発生が少なく、また、樹脂組成物の残渣が少なく、アルカリ不溶性樹脂及び無機充填剤を含む樹脂組成物を安定的に除去することができる。【００９４】
（実施例３−１〜３−１２、３−１４、比較例３−２〜３−８）
表５又は表６に記載したエッチング液を使用した以外は、実施例１−１と同様の方法により、エッチング処理を行った。結果を表５及び表６に示す。【００９５】
（実施例３−１３）
球状溶融シリカの含有量を５５質量％とし、ビフェニルアラルキル型エポキシ樹脂の含有量を３３質量％とした以外は、実施例３−３と同様の方法により、エッチング処理を行った。結果を表６に示す。【００９６】
（比較例３−１）
球状溶融シリカの含有量を４５質量％とし、ビフェニルアラルキル型エポキシ樹脂の含有量を４３質量％とし、エッチング時間を３０分まで延長した以外は、実施例３−３と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表６に示す。【００９７】
【表５】
0006674075.tif 000006
【００９８】
【表６】
0006674075.tif 000007
【００９９】
表５及び表６の結果から判るように、本発明のエッチング液は、比較例と比べて、アンダーカットの発生が少なく、また、樹脂組成物の残渣が少なく、アルカリ不溶性樹脂及び無機充填剤を含む樹脂組成物を安定的に除去することができる。【０１００】
（実施例４−１〜４−７、比較例４−２〜４−３）
無機充填剤として、球状溶融シリカ７８質量％、エポキシ樹脂として、ビフェニルアラルキル型エポキシ樹脂１０質量％、熱硬化剤として、フェノールノボラック型シアネート樹脂１０質量％、硬化促進剤として、トリフェニルホスフィン１質量％、その他、カップリング剤、レベリング剤を加え、全量を１００質量％としたものに、メチルエチルケトンとシクロヘキサノンを媒体として混合し、液状樹脂組成物を得た。【０１０１】
次に、ポリエチレンテレフタレートフィルム（厚み３８μｍ）上に液状樹脂組成物を塗布した後、１００℃で５分間乾燥して媒体を除去した。これによって、膜厚２０μｍで、アルカリ不溶性樹脂及び無機充填剤を含む樹脂組成物からなる、Ａステージの樹脂組成物層を形成した。【０１０２】
続いて、厚み３μｍの銅箔６と剥離層とキャリア箔とがこの順に積層された剥離可能な金属箔を準備し、銅箔と上記樹脂組成物層が接触するように両者を熱圧着させた後、剥離層及びキャリア箔を剥離して、銅箔６付き樹脂組成物層４を得た。【０１０３】
エポキシ樹脂ガラス布基材銅張積層板１’（面積  横４００ｍｍ×５００ｍｍ、銅箔厚み１２μｍ、基材厚み０．１ｍｍ）の一方の表面にある銅箔３’をエッチングによりパターニングし、導体パターンＡが、面内に横方向に１０個、縦方向に１２個均等に配置形成されたエポキシ樹脂ガラス布基材（回路基板１）を得た。次に、銅箔６付き樹脂組成物層４からポリエチレンテレフタレートフィルムを剥離し、導体パターンＡが形成されたエポキシ樹脂ガラス布基材上に、真空加熱圧着式ラミネーターを使って、温度１００℃、圧力１．０ＭＰａで真空熱圧着した後、１３０℃で４５分間加熱し、Ｂステージの樹脂組成物層４を形成した。【０１０４】
続いて、樹脂組成物層４上の銅箔６をエッチングによりパターニングし、銅箔の所定の領域に開口部を形成し、エッチングレジスト５（金属マスク）５付きの樹脂組成物層４を準備した。【０１０５】
次に、エッチングレジスト５を介して、表７記載のエッチング液によって、樹脂組成物層４に対して８０℃で浸漬処理を行い、引き続き、樹脂組成物層４を除去する目的で、２５℃の水道水が満たされた槽にて浸漬処理を行った。この水道水による浸漬処理の際に、超音波照射の有無を変えた。その後、純水によるスプレー処理によって表面を洗浄した。エッチング液の組成、超音波照射の有無を表７に示す。【０１０６】
エッチングレジスト５の開口部において、樹脂組成物層４の除去が確実にできているかを「樹脂残りの有無」で評価した。また、樹脂組成物層４の開口形状における変形の評価として「アンダーカット」を評価した。さらに、目標となる開口径（目標開口径）が同一であり、面内にある１２０か所の開口部ｄを観察し、開口径が最大となる開口の開口径を「最大値」、開口径が最小となる開口の開口径を「最小値」とし、「（最大値−最小値）／開口目標値×１００」で変動値（％）を求め、「面内均一性」を評価した。結果を表７に示す。各評価の基準を下記に示す。【０１０７】
（樹脂残りの有無）
○：樹脂組成物が残っていない。
○△：極微量の樹脂組成物が残っているが、問題とならないレベル。
△：微量の樹脂組成物が残っているが、プラズマ洗浄処理で容易に除去できるレベル。
×：多くの樹脂組成物が残り、プラズマ洗浄処理で除去されないレベル。【０１０８】
（アンダーカット）
○：樹脂組成物層にアンダーカットが見られない。
○△：樹脂組成物層の底面に極小さなアンダーカットが見られる。
△：樹脂組成物層の底面に小さなアンダーカットが見られるが問題とならないレベル。
×：樹脂組成物層の底面に実用上問題となる大きなアンダーカットが見られる。【０１０９】
（面内均一性）
○：非常に均一性が高い。変動値が３％未満。
○△：均一性が高い。変動値が３％以上５％未満。
△：均一。変動値が５％以上６％未満。
×：均一とは言えない。変動値が６％以上。【０１１０】
（実施例４−８）
球状溶融シリカの含有量を５５質量％とし、ビフェニルアラルキル型エポキシ樹脂の含有量を３３質量％とした以外は、実施例４−２と同様の方法により、エッチング処理を行った。結果を表７に示す。【０１１１】
（比較例４−１）
球状溶融シリカの含有量を４５質量％とし、ビフェニルアラルキル型エポキシ樹脂の含有量を４３質量％とした以外は、実施例４−２と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表７に示す。【０１１２】
（実施例４−９〜４−１３）
樹脂組成物層４を除去する浸漬処理の際に、超音波照射を行わない以外は、実施例４−１、４−２、４−４、４−６及び４−７と同様の方法により、エッチング処理を行った。結果を表７に示す。【０１１３】
（実施例４−１４）
実施例４−１０と同様の方法により得られたエッチング処理後（ＩＶ）のエッチングレジスト５（金属マスク）を、塩化第二鉄溶液を用いて除去し、その後の水洗する工程で超音波照射した。結果を表７に示す。【０１１４】
【表７】
0006674075.tif 000008
【０１１５】
表７の結果より判るように、樹脂組成物のエッチング液を用いたエッチング処理工程の後、超音波照射する工程を有することによって、アルカリ不溶性樹脂及び無機充填剤を含む樹脂組成物を、アンダーカットの発生が少なく、該樹脂組成物の残渣無く、安定的に除去することができ、さらに、面内の均一性も高いことが判る。【０１１６】
（実施例５−１〜５−７、比較例５−２〜５−３）
表８又は表９に記載したエッチング液を使用した以外は、実施例４−１と同様の方法により、エッチング処理を行った。結果を表８及び表９に示す。【０１１７】
（実施例５−８）
球状溶融シリカの含有量を５５質量％とし、ビフェニルアラルキル型エポキシ樹脂の含有量を３３質量％とし、表９に記載したエッチング液を使用した以外は、実施例４−１と同様の方法により、エッチング処理を行った。結果を表９に示す。【０１１８】
（比較例５−１）
球状溶融シリカの含有量を４５質量％とし、ビフェニルアラルキル型エポキシ樹脂の含有量を４３質量％とした以外は、実施例５−８と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表９に示す。【０１１９】
（実施例５−９〜５−１３）
樹脂組成物層４を除去する浸漬処理の際に、超音波照射を行わない以外は、実施例５−１、５−３、５−４、５−５、５−７と同様の方法により、エッチング処理を行った。結果を表９に示す。【０１２０】
（実施例５−１４）
実施例５−１２と同様の方法により、エッチング処理を行った後、エッチングレジスト５（金属マスク）を、塩化第二鉄溶液を用いて除去し、その後の水洗する工程で超音波照射した。結果を表９に示す。【０１２１】
【表８】
0006674075.tif 000009
【０１２２】
【表９】
0006674075.tif 000010
【０１２３】
表８及び表９の結果より判るように、樹脂組成物のエッチング液を用いたエッチング処理工程の後、超音波照射する工程を有することによって、アルカリ不溶性樹脂及び無機充填剤を含む樹脂組成物を、アンダーカットの発生が少なく、該樹脂組成物の残渣無く、安定的に除去することができ、さらに、面内の均一性も高いことが判る。【０１２４】
（実施例６−１〜６−１１、比較例６−２〜６−７）
表１０又は表１１に記載したエッチング液を使用した以外は、実施例４−１と同様の方法により、エッチング処理を行った。結果を表１０及び表１１に示す。【０１２５】
（実施例６−１２）
球状溶融シリカの含有量を５５質量％とし、ビフェニルアラルキル型エポキシ樹脂の含有量を３３質量％とした以外は、実施例６−３と同様の方法により、エッチング処理を行った。結果を表１１に示す。【０１２６】
（比較例６−１）
球状溶融シリカの含有量を４５質量％とし、ビフェニルアラルキル型エポキシ樹脂の含有量を４３質量％とした以外は、実施例６−３と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表１１に示す。【０１２７】
（実施例６−１３〜６−２０）
樹脂組成物層４を除去する浸漬処理の際に、超音波照射を行わない以外は、実施例６−１〜６−８と同様の方法により、エッチング処理を行った。【０１２８】
（実施例６−２１）
実施例６−１５と同様の方法により、エッチング処理を行った後、エッチングレジスト５（金属マスク）を、塩化第二鉄溶液を用いて除去し、その後の水洗する工程で超音波照射した。結果を表１１に示す。【０１２９】
【表１０】
0006674075.tif 000011
【０１３０】
【表１１】
0006674075.tif 000012
【０１３１】
表１０及び表１１の結果から判るように、樹脂組成物のエッチング液を用いたエッチング処理工程の後、超音波照射する工程を有することによって、アルカリ不溶性樹脂及び無機充填剤を含む樹脂組成物を、アンダーカットの発生が少なく、該樹脂組成物の残渣無く、安定的に除去することができ、さらに、面内の均一性も高いことが判る。【０１３２】
（前処理工程を有するエッチング方法）
無機充填剤として、球状溶融シリカ７８質量％、エポキシ樹脂として、ビフェニルアラルキル型エポキシ樹脂１０質量％、熱硬化剤として、フェノールノボラック型シアネート樹脂１０質量％、硬化促進剤として、トリフェニルホスフィン１質量％、その他、カップリング剤、レベリング剤を加え、全量を１００質量％としたものに、メチルエチルケトンとシクロヘキサノンを媒体として混合し、液状樹脂組成物を得た。【０１３３】
次に、ポリエチレンテレフタレートフィルム（厚み３８μｍ）上に液状樹脂組成物を塗布した後、１００℃で５分間乾燥して媒体を除去した。これによって、膜厚２０μｍで、アルカリ不溶性樹脂及び無機充填剤を含む樹脂組成物からなる、Ａステージの樹脂組成物層を形成した。【０１３４】
続いて、厚み３μｍの銅箔６と剥離層とキャリア箔とがこの順に積層された剥離可能な金属箔を準備し、銅箔と上記樹脂組成物層が接触するように両者を熱圧着させた後、剥離層及びキャリア箔を剥離して、銅箔６付き樹脂組成物層４を得た。【０１３５】
エポキシ樹脂ガラス布基材銅張積層板１’（面積１７０ｍｍ×２５５ｍｍ、銅箔厚み１２μｍ、基材厚み０．１ｍｍ）の一方の表面にある銅箔３’をエッチングによりパターニングし、導体パターンＡが形成されたエポキシ樹脂ガラス布基材（回路基板１）を得た。次に、銅箔６付き樹脂組成物層４からポリエチレンテレフタレートフィルムを剥離し、導体パターンＡが形成されたエポキシ樹脂ガラス布基材上に、真空加熱圧着式ラミネーターを使って、温度１００℃、圧力１．０ＭＰａで真空熱圧着した後、１３０℃で４５分間加熱し、Ｂステージの樹脂組成物層４を形成した。【０１３６】
続いて、樹脂組成物層４上の銅箔６をエッチングによりパターニングし、銅箔６の所定の領域に開口部を形成し、エッチングレジスト５（金属マスク）付きの樹脂組成物層４を準備した。【０１３７】
表１２に記載した前処理液（３０℃）を樹脂組成物層４とエッチングレジスト５に浸漬処理にて５分間接触させた後に、純水によるスプレー方式の水洗処理を１分行うことで、エッチング液と樹脂組成物層４の親和性を向上させた後、エッチングレジスト５を介して、表１３に記載したエッチング液によって、樹脂組成物層４に対して８０℃で浸漬処理にてエッチング処理を行った。なお、各前処理液のｐＨは硫酸又は水酸化カリウムを使用して調整した。エッチング処理後、樹脂組成物層４の表面に残存付着したエッチング液を純水によるスプレー処理によって洗浄した。【０１３８】
図３に記載されているエッチングレジスト５の開口長さａと樹脂組成物層４の膜厚ｂと樹脂組成物層４の開口部の底部長さｃとにおいて、ａ＋２ｂ＝ｃとなる処理時間を「標準処理時間」とした。具体的には、エッチングレジスト５の開口長さａが１６０μｍで、樹脂組成物層４の膜厚ｂが２０μｍであるため、樹脂組成物層４の開口部の底部長さｃが２００μｍ±５μｍとなる処理時間を「標準処理時間」とした。【０１３９】
【表１２】
0006674075.tif 000013
【０１４０】
【表１３】
0006674075.tif 000014
【０１４１】
エッチングレジスト５の開口長さａが５０μｍ、樹脂組成物層４の膜厚ｂが２０μｍであるときの、エッチングレジスト５の開口部１００箇所の確認から、樹脂組成物層４の開口部の底部長さｃが９０μｍ±５μｍで、小径開口処理ができているかを「小径開口」で評価した。結果を表１４に示した。【０１４２】
（小径開口）
○：標準処理時間で小径開口１００箇所の内、樹脂開口箇所が９５箇所以上である。
△：標準処理時間で小径開口１００箇所の内、樹脂開口箇所が８５箇所以上９５箇所未満である。
×：標準処理時間で小径開口１００箇所の内、樹脂開口箇所が８５箇所未満である。【０１４３】
【表１４】
0006674075.tif 000015
【０１４４】
表１４の結果から判るように、２．５〜７．５質量％の陰イオン界面活性剤を含有する酸性水溶液からなる前処理液で前処理した後に、樹脂組成物のエッチング液を用いてエッチング処理することによって、アルカリ不溶性樹脂及び無機充填剤を含む樹脂組成物層における開口部の開口径がΦ１００μｍ以下となるような小径開口処理でも未エッチング箇所を抑制してエッチング処理できる。【０１４５】
（実施例７−１〜７−１５、７−１７、比較例７−２〜７−７）
無機充填剤として、球状溶融シリカ７８質量％、エポキシ樹脂として、ビフェニルアラルキル型エポキシ樹脂１０質量％、熱硬化剤として、フェノールノボラック型シアネート樹脂１０質量％、硬化促進剤として、トリフェニルホスフィン１質量％、その他、カップリング剤、レベリング剤を加え、全量を１００質量％としたものに、メチルエチルケトンとシクロヘキサノンを媒体として混合し、液状樹脂組成物を得た。【０１４６】
次に、ポリエチレンテレフタレートフィルム（厚み３８μｍ）上に液状樹脂組成物を塗布した後、１００℃で５分間乾燥して媒体を除去した。これによって、膜厚２０μｍで、アルカリ不溶性樹脂及び無機充填剤を含む樹脂組成物からなる、Ａステージの樹脂組成物層を形成した。【０１４７】
エポキシ樹脂ガラス布基材銅張積層板１’（面積１７０ｍｍ×２５５ｍｍ、銅箔厚み１２μｍ、基材厚み０．１ｍｍ）の一方の表面にある銅箔３’をエッチングによりパターニングし、導体パターンＡが形成されたエポキシ樹脂ガラス布基材（回路基板１）を得た。次に、導体パターンＡが形成されたエポキシ樹脂ガラス布基材上に、真空加熱圧着式ラミネーターを使って、温度１００℃、圧力１．０ＭＰａで樹脂組成物層４を真空熱圧着した後、１３０℃で４５分間加熱し、Ｂステージの樹脂組成物層４を形成した。【０１４８】
続いて、樹脂組成物層４上にドライフィルムレジスト６（旭化成株式会社製、商品名：ＡＳＧ−３０２）を熱圧着させた後、密着露光機によりフォトマスクを介して５０ｍＪ／ｃｍ２のエネルギーにてドライフィルムレジスト６にパターン露光を行い、その後に２５℃の１質量％炭酸ナトリウム水溶液にて現像を行うことで、ドライフィルムレジスト６の所定の領域に開口部を形成し、エッチングレジスト５（ドライフィルムレジストパターン）付きの樹脂組成物層４を準備した。【０１４９】
次に、エッチングレジスト５を介して、表１５に記載したエッチング液によって、樹脂組成物層４に対して８０℃で浸漬処理にてエッチング処理を行った。エッチング処理後、樹脂組成物層４の表面に残存付着したエッチング液を純水によるスプレー処理によって洗浄した。エッチング液処理時間について、図３（ＩＩＩ）及び（Ｖ）に記載されているエッチングレジスト５の開口長さａと樹脂組成物層４の膜厚ｂと樹脂組成物層４の開口部の底部長さｃとにおいて、ａ＋２ｂ＝ｃとなる処理時間を「標準処理時間」とした。具体的には、エッチングレジスト５の開口長さａが２７０μｍで、樹脂組成物層４の膜厚ｂが２０μｍであったため、樹脂組成物層４の開口部の底部長さｃが３１０μｍ±５μｍとなる処理時間を「標準処理時間」とし、表１５及び表１６に示す。【０１５０】
エッチングレジスト５の開口部において、樹脂組成物層４の除去が確実にできているかを「樹脂残りの有無」で評価した。また、樹脂組成物層４が安定的に除去できるかを、図３（Ｖ）記載の評価部分７の残渣を評価し、「処理マージン」とした。さらに、樹脂組成物層４の開口形状における変形の評価として「アンダーカットの有無」を評価した。結果を表１５及び表１６に示す。各評価の基準を下記に示す。【０１５１】
（樹脂残りの有無）
○：樹脂組成物が残っていない。
△：極微量の樹脂組成物が残っているが、プラズマ洗浄処理等の後処理で容易に除去できるレベル。
×：多くの樹脂組成物が残り、後処理で除去されないレベル。【０１５２】
（処理マージン）
○：エッチング処理時間が「標準処理時間±３０％」でも、エッチング後の表面に樹脂組成物が残っていない。
△：エッチング処理時間が「標準処理時間±３０％」でも、エッチング後の表面に極微量の樹脂組成物が残っているが、プラズマ洗浄処理等の後処理で容易に除去できるレベルである。
×：エッチング処理時間が「標準処理時間±３０％」で、エッチング後の表面に多くの樹脂組成物が残り、後処理で除去されないレベル。【０１５３】
（アンダーカットの有無）
〇：樹脂組成物層にアンダーカットが見られない。
△：樹脂組成物層の底面に小さなアンダーカットが見られる。
×：樹脂組成物層の底面に実用上問題となる大きなアンダーカットが見られる。【０１５４】
（実施例７−１６）
球状溶融シリカの含有量を５５質量％とし、ビフェニルアラルキル型エポキシ樹脂の含有量を３３質量％とした以外は、実施例７−３と同様の方法により、エッチング処理を行った。結果を表１６に示す。【０１５５】
（比較例７−１）
球状溶融シリカの含有量を４５質量％とし、ビフェニルアラルキル型エポキシ樹脂の含有量を４３質量％とし、エッチング時間を３０分まで延長した以外は、実施例７−３と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表１６に示す。【０１５６】
（比較例７−８）
実施例７−１と同様の方法により得られたエッチングレジスト５（ドライフィルムレジストパターン）付きの樹脂組成物層４をウェットブラストによりエッチング処理し、その後、エッチングレジスト５を除去した。これを光学顕微鏡で観察した結果、樹脂組成物層４のエッチング量にばらつきがあり、エポキシ樹脂ガラス布基材上に樹脂組成物が残っている箇所があった。また、表面の一部又は全部が露出された導体パターンにはウェットブラスト処理によって付けられた傷が多数確認された。【０１５７】
【表１５】
0006674075.tif 000016
【０１５８】
【表１６】
0006674075.tif 000017
【０１５９】
表１５及び１６の結果より判るように、本発明は、比較例と比べて、アルカリ不溶性樹脂及び無機充填剤を含む樹脂組成物を、アンダーカットの発生が少なく、該樹脂組成物の残渣無く、安定的に除去することができる。【０１６０】
（実施例８−１〜８−１２、８−１４、比較例８−２〜８−８）
表１７又は表１８に記載したエッチング液を使用した以外は、実施例７−１と同様の方法により、エッチング処理を行った。結果を表１７及び表１８に示す。【０１６１】
（実施例８−１３）
球状溶融シリカの含有量を５５質量％とし、ビフェニルアラルキル型エポキシ樹脂の含有量を３３質量％とした以外は、実施例８−３と同様の方法により、エッチング処理を行った。結果を表１８に示す。【０１６２】
（比較例８−１）
球状溶融シリカの含有量を４５質量％とし、ビフェニルアラルキル型エポキシ樹脂の含有量を４３質量％とし、エッチング時間を３０分まで延長した以外は、実施例８−３と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表１８に示す。【０１６３】
【表１７】
0006674075.tif 000018
【０１６４】
【表１８】
0006674075.tif 000019
【０１６５】
表１７及び１８の結果より判るように、本発明は、比較例と比べて、アルカリ不溶性樹脂及び無機充填剤を含む樹脂組成物を、アンダーカットの発生が少なく、該樹脂組成物の残渣が少なく、安定的に除去することができる。【０１６６】
（実施例９−１〜９−１２、９−１４、比較例９−２〜９−８）
表１９又は表２０に記載したエッチング液を使用した以外は、実施例７−１と同様の方法により、エッチング処理を行った。結果を表１９及び表２０に示す。【０１６７】
（実施例９−１３）
球状溶融シリカの含有量を５５質量％とし、ビフェニルアラルキル型エポキシ樹脂の含有量を３３質量％とした以外は、実施例９−３と同様の方法により、エッチング処理を行った。結果を表２０に示す。【０１６８】
（比較例９−１）
球状溶融シリカの含有量を４５質量％とし、ビフェニルアラルキル型エポキシ樹脂の含有量を４３質量％とし、エッチング時間を３０分まで延長した以外は、実施例９−３と同様の方法により、エッチング処理を行った。エッチング時間を３０分まで延長したが、導体パターン表面上及びエポキシ樹脂ガラス布基材上に大量の樹脂残りがあり、樹脂組成物層をエッチング加工することができなかった。結果を表２０に示す。【０１６９】
【表１９】
0006674075.tif 000020
【０１７０】
【表２０】
0006674075.tif 000021
【０１７１】
表１９及び２０の結果より判るように、本発明は、比較例と比べて、アルカリ不溶性樹脂及び無機充填剤を含む樹脂組成物を、アンダーカットの発生が少なく、該樹脂組成物の残渣無く、安定的に除去することができる。
【産業上の利用可能性】
【０１７２】
本発明のエッチング液及びエッチング方法は、無機充填剤が高い含有量で充填された、耐熱性、誘電特性、機械強度、耐化学薬品性等に優れた絶縁樹脂組成物層をエッチング加工することができ、例えば、多層ビルドアップ配線板、部品内蔵モジュール基板、フリップチップパッケージ基板、パッケージ基板搭載用マザーボード等における絶縁樹脂の微細加工に適用できる。
【符号の説明】
【０１７３】
１  回路基板
１’  銅張積層板
２  絶縁層
３  半田接続パッド、接続パッド
３’  銅箔
４  樹脂組成物層
５  エッチングレジスト（金属マスク、ドライフィルムレジストパターン）
６  銅箔、ドライフィルムレジスト
７  評価部分
Ａ  導体パターン
ａ  エッチングレジスト５の開口長さ
ｂ  樹枝組成物層４の膜厚
ｃ  樹枝組成物層４の底部長さ
ｄ  開口部
【要約】
本発明は、アルカリ不溶性樹脂及び５０〜８０質量％の無機充填剤を含む樹脂組成物のエッチング液において、該エッチング液が、第１成分としての１５〜４５質量％のアルカリ金属水酸化物及び第２成分としての１〜４０質量％のエタノールアミン化合物を含有し、且つ第３成分としての３〜６０質量％のポリオール化合物、２〜２０質量％の多価カルボン酸又は２〜２０質量％のヒドロキシ酸を含有することを特徴とする樹脂組成物のエッチング液である。【図１】
0006674075.tif 000022
【図２】
0006674075.tif 000023
【図３】
0006674075.tif 000024